(57)【要約】【課題】作成時の熱処理工程等や長期間の使用における温湿度変化に対して安定した電気抵抗値を示し、かつ、マルチフィラメント糸を構成する各単繊維の電気抵抗値のばらつきも少なく、接触帯電用等のブラシとして用いると、安定、かつ良好な画像を得ることができる導電マルチフィラメント糸を提供する。【解決手段】導電性微粒子を含有する熱可塑性ポリマーを一成分とする複合繊維である単繊維で構成された導電マルチフィラメント糸であって、マルチフィラメント糸の熱水処理前後の電気抵抗値の対数値の変化率が３０％以下であり、かつマルチフィラメントを構成する単繊維の電気抵抗値の対数値のばらつきが標準偏差１．０以下である。【選択図】　　　　　図３
2004011047.tif 000002
【特許請求の範囲】
【請求項１】
導電性微粒子を含有する熱可塑性ポリマーを一成分とする複合繊維である単繊維で構成された導電マルチフィラメント糸であって、マルチフィラメント糸の熱水処理前後の電気抵抗値の対数値の変化率が３０％以下であり、かつマルチフィラメントを構成する単繊維の電気抵抗値の対数値のばらつきが標準偏差１．０以下であることを特徴とする導電マルチフィラメント糸。
【請求項２】
マルチフィラメントの熱水収縮率が１０％以下である請求項１記載の導電マルチフィラメント糸。
【請求項３】
マルチフィラメントの糸長方向の電気抵抗値の対数値のばらつきが標準偏差０．３以下である請求項１又は２記載の導電マルチフィラメント糸。
【請求項４】
単繊維が芯鞘型複合繊維であって、鞘のみに導電性微粒子が含有されている請求項１〜３いずれかに記載の導電マルチフィラメント糸。
【請求項５】
単繊維が芯鞘型複合繊維であって、芯のみに導電性微粒子が含有されている請求項１〜３いずれかに記載の導電マルチフィラメント糸。
【請求項６】
単繊維が芯鞘型複合繊維であって、芯のみに導電性微粒子が含有されており、沸水処理後の繊維端面の形状において、芯部が存在せず、端面より内側に芯部が存在するものである、請求項１〜３いずれかに記載の導電マルチフィラメント糸。
【請求項７】
単繊維の繊度が１０ｄｔｅｘ以下である請求項１〜６いずれかに記載の導電マルチフィラメント糸。
【請求項８】
温湿度が２０℃、２０％ＲＨの雰囲気中での電気抵抗値が１０７〜１０１０Ω／ｃｍである請求項１〜７いずれかに記載の導電マルチフィラメント糸。
【請求項９】
導電性微粒子を含有する熱可塑性ポリマーを用いて複合溶融紡糸し、未延伸マルチフィラメント糸を得た後、未延伸マルチフィラメント糸に温度５０〜２００℃で０．０２秒以上の加熱条件下において、１．０ｇ／ｄｔｅｘ以下の延伸張力で熱延伸処理を施し、次いで、温度７０〜２００℃下において、０．５ｇ／ｄｔｅｘ以下の張力で０．５秒以上の弛緩熱処理を行うことを特徴とする請求項１〜８のいずれかに記載の導電マルチフィラメント糸の製造方法。
【発明の詳細な説明】
【０００１】
【発明の属する技術分野】
本発明は、電子写真装置（複写機、ファクシミリ、プリンター等）に用いる現像用ブラシ、接触帯電用ブラシ、クリーナー用ブラシ又は除電用ブラシに適した導電マルチフィラメント糸に関するものである。
【０００２】
【従来の技術】
従来、電子写真複写機等の電子写真装置において、感光ドラム上に形成させる静電潜像方式として、非接触型のコロナ帯電方式が採用されている。しかし、コロナ帯電方式はコロナ放電から発生するオゾンが、電子写真装置の部品を劣化させることが問題視されている。また、このオゾンは人体に対して有害である。さらに、コロナ放電のために、高電圧を使用しなければならず、火災等の危険もある。
【０００３】
この問題を解決するため、近年、コロナ放電を使用しない低電圧使用の接触帯電方式が提案されている。例えば、導電性マルチフィラメント糸を接触帯電ブラシとして使用する接触帯電方式が提案されている。
【０００４】
従来、導電性マルチフィラメント糸としては、セルロース系繊維が多く用いられている。また、合成繊維として広く使用されているポリエステルやポリアミド繊維においても、導電性微粒子を含有する繊維が多く提案されている。
【０００５】
特開昭５７−６７６２号公報、特開平７−１０２４３７号公報には、融点の異なる２種類の熱可塑性重合体（ポリエステルやポリアミド）からなり、かつ低融点側に導電性被膜を有する酸化チタンを含有させた複合繊維を両融点間の温度で熱処理することにより、導電性を向上させる導電性複合繊維が提案されている。しかしながら、これらの導電性繊維は導電性は向上しているものの熱水収縮率が２０％程度と高いため、接触帯電ブラシを作成する際の熱処理工程等や接触帯電ブラシ等に使用した際に形態が変化し、さらにはこれによる電気抵抗値のばらつきが生じ、これらの導電糸は接触帯電ブラシに不適であった。
【０００６】
特公平１−２９８８７号公報には、セルロース系導電糸に疎水性官能基を導入して湿度変化に対して安定した電気抵抗値が発現できるようにした導電性セルロース系繊維が提案されている。
【０００７】
また、特開平９−４９１１６号公報には、２種以上の導電性微粒子を繊維に添加して比抵抗値のばらつきを１０３Ω・ｃｍ以内に小さくした導電性セルロース系繊維が提案されている。
【０００８】
上記の２つのセルロース系繊維も、湿度に対する安定性や電気抵抗値のバラツキの改善は十分でなかった。すなわち、接触帯電ブラシ等は、温度や湿度の変化の大きい環境で処理又は使用されるため、それら環境の温湿度変化によって生じる繊維形態の変化が導電性微粒子の連鎖状態の変化を引き起こし、電気抵抗値の変化として現れる。したがって、作成当初においては好適な電気抵抗値を有していたとしても、接触帯電ブラシを作成する際の熱処理工程等や長期間の使用時にこれらの値が低下し、作成当初との値の差が大きくなり、画像障害が生じるようになるという欠点を解決することはできなかった。
【０００９】
さらに、一般に、ポリアミドやポリエステル等の熱可塑性ポリマーからなる導電糸においては、マルチフィラメントを構成する各単繊維ごとに電気抵抗値がばらついていることがわかった。そして、このような各単繊維ごとの電気抵抗値のばらつきもまた、均質な静電潜像が形成されにくくなる原因であることがわかった。すなわち、導電糸は感光ドラム等との接触においては、単繊維レベルでの接触になるため、各単繊維間の電気抵抗値のばらつきが少ないことによって、通電斑や除電斑をより減少させることができ、より鮮明な画像を得られることが判明した。
しかしながら、このような各単繊維ごとの電気抵抗値のばらつきの少ない導電マルチフィラメント糸は未だ提案されていない。
【００１０】
【発明が解決しようとする課題】
本発明は、上記のような問題点を解決し、ブラシ作成時の熱処理工程等や長期間の使用における温湿度変化に対して安定した電気抵抗値を示し、かつ、マルチフィラメント糸を構成する各単繊維の電気抵抗値のばらつきも少なく、接触帯電用等のブラシとして用いると、安定、かつ良好な画像を得ることができる導電マルチフィラメント糸を提供することを技術的な課題とするものである。
【００１１】
【課題を解決するための手段】
本発明者らは、上記課題を解決するために鋭意検討した結果、本発明に到達した。
すなわち、本発明は、次の（１）、（２）を要旨とするものである。
（１）導電性微粒子を含有する熱可塑性ポリマーを一成分とする複合繊維である単繊維で構成された導電マルチフィラメント糸であって、マルチフィラメント糸の熱水処理前後の電気抵抗値の対数値の変化率が３０％以下であり、かつマルチフィラメントを構成する単繊維の電気抵抗値の対数値のばらつきが標準偏差１．０以下であることを特徴とする導電マルチフィラメント糸。
（２）導電性微粒子を含有する熱可塑性ポリマーを用いて複合溶融紡糸し、未延伸マルチフィラメント糸を得た後、未延伸マルチフィラメント糸に温度５０〜２００℃で０．０２秒以上の加熱条件下において、１．０ｇ／ｄｔｅｘ以下の延伸張力で熱延伸処理を施し、次いで、温度７０〜２００℃下において、０．５ｇ／ｄｔｅｘ以下の張力で０．５秒以上の弛緩熱処理を行うことを特徴とする（１）記載の導電マルチフィラメント糸の製造方法。
【００１２】
【発明の実施の形態】
以下、本発明について詳細に説明する。
まず、本発明でいう電子写真装置用ブラシとは、複写機、ファクシミリ、プリンター（例えばレーザービームプリンター）等の電子写真装置に用いる各種ブラシであり、例えば現像用ブラシ、接触帯電用ブラシ、クリーナー用ブラシ又は除電用ブラシが挙げられる。本明細書では主として、接触帯電用ブラシに関して説明しているが、本発明の導電マルチフィラメント糸は、前記したその他のブラシに適用しても好適に使用し得るものである。
【００１３】
本発明のマルチフィラメント糸を形成するポリマーは、繊維形成性の熱可塑性重合体であれば特に限定されないが、ポリエステル、ポリアミド、ポリエチレン、ポリプロピレン等が挙げられる。中でも、ポリエステル、ポリアミドが好ましい。
【００１４】
ポリエステルをさらに具体的に述べると、例えばポリエチレンテレフタレート、ポリブチレンテレフタレート、ポリプロピレンテレフタレートや、それらにジカルボン酸成分、ジオール成分あるいはオキシカルボン酸成分が共重合されたもの、あるいはそれらポリエステルをブレンドしたものが挙げられる。さらには、生分解性ポリエステルとして知られるポリ乳酸、ポリブチレンサクシネート、ポリε−カプロラクタム等の脂肪族ポリエステルでもよい。
【００１５】
また、ポリアミドとは、例えばナイロン６、ナイロン６６、ナイロン６９、ナイロン４６、ナイロン６１０、ナイロン１２、ポリメタキシレンアジパミドやこれら各成分を共重合したものやブレンドしたもの等が挙げられる。
【００１６】
本発明のマルチフィラメント糸を構成する各単繊維は、導電性微粒子を含有するポリマーを一成分とする複合繊維である。導電性微粒子としては、例えばカーボンブラック、金属粉、金属酸化物等が挙げられ、中でもカーボンブラックが好ましい。添加する量としては、繊維全体の質量に対して、例えばポリエステルでは５〜３０質量％が好ましく、より好ましくは１０〜２５質量％である。ポリアミドでは１５〜４５質量％が好ましく、より好ましくは２０〜３５質量％である。
【００１７】
一般に、ポリアミドやポリエステルからなる導電糸は、環境湿度により０．４〜５％程度の水分を吸着する。したがって、導電糸の電気抵抗値には、導電性微粒子の分散状態と吸着水の電気抵抗値の両者が関係するが、おおむね７０％以下の湿度領域では導電性微粒子の分散状態が主たる要因となる。
【００１８】
また、導電性微粒子の分散状態は、繊維の形態が変化することによっても変化する。すなわち、ブラシ作成時の熱処理工程や使用環境の温湿度変化によって生じる繊維形態の変化が導電性微粒子の分散状態の変化を引き起こし、電気抵抗値の変化を生じさせる。これは、紡糸時又は延伸時に受けた変形に基づく残留ひずみの開放や配向分子が最小エネルギー状態に戻ろうとする形態変化（熱収縮差）が、作成時の熱処理工程や使用環境の温湿度変化によって誘発されると考えられる。
【００１９】
一般に、帯電ブラシやクリーナーブラシは、導電糸をパイルとして製織した後、円筒面に螺旋状に巻き付けてブラシとするが、パイルを整えるために、熱水処理によるヒートセットを行っている。また、前記のように複写機等に使用すると、使用環境が厳しく、大きな温湿度変化を受ける。
【００２０】
通常の方法で紡糸された導電糸の熱水収縮率は、１０〜５０％程度と高い。したがって、このような繊維を用いると、たとえブラシにする前の繊維の導電性微粒子の分散状態が安定していたとしても、ブラシにしてヒートセットした段階や、使用するうちに収縮して形態が変化することにより、導電性微粒子の分散状態が変化する。この導電性微粒子の分散状態の変化により、電気抵抗値のばらつきが生じることになる。
【００２１】
さらに、このことについて、図１及び図２を用いて説明する。
図１のグラフは、従来よりある一般的なポリエチレンテレフタレート導電糸であって、電気抵抗値が１０９．４Ωのポリエチレンテレフタレート導電糸を電子複写機用の接触帯電ブラシを構成する繊維として使用し、ブラシの使用開始から４８時間後まで１時間毎に構成繊維の電気抵抗値を測定したものである。
まず、電気抵抗値が１０９．４Ωのポリエステル系導電糸をブラシとして使用したとする。このブラシを使用するうちにブラシを構成する各繊維は電気抵抗値が低下し、使用前は全ての構成繊維の電気抵抗値が１０９．４Ωであったものが、使用期間を経るうちに１０９．０、１０８．８、１０８．６Ωに近づく、複数の電気抵抗値を有する繊維となるのがわかる。
【００２２】
図２のグラフは、従来よりある一般的なポリアミド導電糸であって、電気抵抗値が１０８．４Ωのナイロン６導電糸を電子複写機用の接触帯電ブラシとして図１のポリエステル繊維と同様に使用し、電気抵抗値を測定したものである。
まず、電気抵抗値が１０８．４Ωのナイロン６導電糸をブラシとして使用したとする。このブラシを使用するうちにブラシを構成する各繊維は電気抵抗値が低下し、使用前は全ての構成繊維の電気抵抗値が１０８．４Ωであったものが、使用期間を経るうちに１０８．０、１０７．８、１０７．６Ωに近づく、複数の電気抵抗値を有する繊維となるのがわかる。
【００２３】
このような現象が画像障害を生じる要因となっている。すなわち、通常の方法で紡糸して得られたポリエステル又はポリアミド系導電糸であると、ブラシにしてヒートセットした段階や、使用するうちに湿熱処理を受けて、ブラシにする前の電気抵抗値より低下する。しかも、ブラシにする前には電気抵抗値が同一であった繊維においても、繊維間で低下の幅にばらつきがあり、使用を経るうちに異なる電気抵抗値を有する繊維からなるブラシとなる。
【００２４】
また、図１及び図２のグラフより、一般的なポリエステル又はポリアミド系導電糸は使用開始からしばらくの間に電気抵抗値が大きく低下し、使用時間を経るうちに電気抵抗値の低下の幅が小さくなり、安定化することがわかる。
【００２５】
そこで、本発明の導電マルチフィラメント糸は、熱水処理を受けることによる電気抵抗値の変化を少なくし、長期間使用しても画像障害を生じにくいという効果を奏するものである。さらに、マルチフィラメントを構成する各単繊維の電気抵抗値のばらつきを少なくしたものであって、これにより均質な静電潜像を形成することができる。
【００２６】
まず、マルチフィラメント糸の熱水処理前後の電気抵抗値の対数値の変化率が３０％以下であることが必要である。式（１）の値が３０％を超えると、熱水処理を受けることによる電気抵抗値の変化が大きく、画像障害を生じる要因となる。
熱水処理前の電気抵抗値をＲｂとし、熱水処理後の電気抵抗値をＲａとしたとき、
〔（ｌｏｇＲｂ−ｌｏｇＲａ）／ｌｏｇＲｂ〕×１００・・・（１）
の値が３０％以下になるようにしている。特に式（１）の値（＝変化率）は２０％以下が好ましく、１０％以下がより好ましく、５％以下が最も好ましい。
【００２７】
なお、本発明でいう熱水処理は、ＪＩＳ−Ｌ−１０４２熱水浸漬法に準じ、得られた導電マルチフィラメント糸を８０℃の熱水に３０分間浸漬させた後、遠心脱水機で脱水後乾燥（１０５℃）させるものをいう。
【００２８】
そして、電気抵抗値は次のようにして測定するものである。熱水処理をした糸条と熱水処理をしなかった糸条から、それぞれ長さ方向に沿って、１００ｍ毎に長さ１０ｃｍの試験片を２０個採取する。この１０ｃｍの試験片の間（両端間）に５００Ｖの電圧をかけて、測定環境２０℃、２０％ＲＨの条件下、東亜電波工業社製の抵抗値測定機「ＳＭ−１０Ｅ」を使用して、熱水処理前の電気抵抗値Ｒｂ、熱水処理後の電気抵抗値Ｒａ（Ω／ｃｍ）を測定する。なお、試料片２０個の平均値とする。
【００２９】
次に、本発明の導電マルチフィラメント糸は、マルチフィラメントを構成する単繊維の電気抵抗値の対数値のばらつきが標準偏差１．０以下であることが必要である。すなわち、導電糸は感光ドラム等との接触においては、単繊維レベルでの接触になるため、各単繊維間の電気抵抗値のばらつきが少ないことによって、通電斑や除電斑をより減少させることができ、より鮮明な画像を得ることができる。
【００３０】
なお、前記の電気抵抗値の測定法に従い、マルチフィラメントを構成する各単繊維の電気抵抗値を測定し、ｎ数をマルチフィラメントを構成する単糸数として、標準偏差を算出するものである。
【００３１】
標準偏差が１．０を超えると、各単繊維間で電気抵抗値の差が大きくなりすぎ、均質な静電潜像が形成されにくくなる。標準偏差はさらに好ましくは０．８以下であり、より好ましくは０．５以下である。
【００３２】
また、この導電マルチフィラメント糸の熱水収縮率は１０％以下であることが好ましい。一般に、（１）式を満足する導電マルチフィラメント糸の熱水収縮率は、１０％以下であることが多いが、この熱水収縮率が１０％を超えると、導電マルチフィラメント糸に熱が与えられたときに単繊維の形態が変化し、導電性微粒子の分散状態が変化することにより、各単繊維間での電気抵抗値のばらつきが大きくなり、上記した標準偏差を１．０以下に設定することが困難となりやすい。
【００３３】
なお、熱水収縮率は、試料長１００ｃｍとし、ＪＩＳ−Ｌ−１０４２熱水浸漬法に準じ、８０℃の熱水に３０分間浸漬させた後、遠心脱水機で脱水し、次に乾燥（１０５℃）し、そのときの試料長Ｌ（ｃｍ）を測定して、次式にて計算する。
熱水収縮率（％）＝〔（１００−Ｌ）／１００〕×１００
【００３４】
次に、本発明の導電マルチフィラメント糸を構成する各単繊維の形状について説明する。マルチフィラメント糸を構成する単繊維は、導電性微粒子を含有する熱可塑性ポリマーを一成分とする複合繊維である。複合繊維の形状としては芯鞘型複合繊維が好ましい。
【００３５】
まず、鞘のみに導電性微粒子が含有され、芯部には導電性微粒子が含有されていないものが好ましい。このような芯鞘複合繊維とすることで、導電性微粒子を含有しない芯部によって強度を向上させることができる。具体的には、強度は１．０ｃＮ／ｄｔｅｘ以上とすることが好ましく、さらに好ましくは１．５ｃＮ／ｄｔｅｘ以上、より好ましくは２．０ｃＮ／ｄｔｅｘ以上とする。また、鞘部にのみ導電性微粒子を含有させればよいので、繊維全体に導電性微粒子を含有させるものに比べてコストダウンも図ることができる。
【００３６】
芯鞘両部の剥離を防ぎ、強度を高くするためには、芯鞘両部のポリマーを同一とすることが好ましい。このように鞘部にのみ導電性微粒子を含有するが、繊維表面に導電性微粒子が存在するため、導電性能は十分に維持できる。
【００３７】
さらに、このような強度及び導電性能を維持するために、芯鞘比率は質量比で芯／鞘が１／９〜９／１が好ましく、さらに好ましくは３／７〜９／１である。芯部の割合が少なすぎると、強度の高い繊維とすることが困難となる。一方、鞘部の割合が少なすぎると、接触帯電用ブラシとして長期間使用した場合には、ブラシを構成する各繊維において、鞘部が摩耗して芯部がむきだしになりやすく、使用するうちに芯部だけの繊維となり、導電性能を有しない繊維となり、画像障害が生じるようになる。
【００３８】
次に、本発明の導電マルチフィラメント糸を構成する単繊維は、芯鞘型複合繊維であって、芯のみに導電性微粒子が含有されているものが好ましい。
このような複合繊維とすることで、繊維表面に実質的に導電性微粒子が存在しないため、繊維表面に微小な凹凸がなく、表面平滑性が高く、感光ドラム等との接触をミクロレベルで均一化することができ、鮮明な画像を得ることができる。さらには、印加電圧５Ｖ／ｃｍ程度の低電圧下においても好適な電気抵抗値を示すことが可能である。
【００３９】
なお、鞘部の厚さは次のようにして測定するものである。導電マルチフィラメント糸の長さ方向に沿って１００ｍ間隔で、長さ１０ｃｍの試験片を２０個採取し、１試験片において１単繊維を抜き出し、その横断面を光学顕微鏡により観察する。横断面形状の外周に沿って均等な距離（間隔）で４点を選択し、その点での鞘部の厚さを測定する。この４点での平均値を１試験片の値とし、試験片２０個の平均値を本発明における鞘部の厚さとする。
【００４０】
鞘部の厚さは芯部の導電性を低下させない程度の厚みに制御することが好ましく、導電性微粒子を含有していない鞘部の厚さが１μｍ以下であるものが好ましく、より好ましくは０．６μｍ以下であり、さらに好ましくは０．４μｍ以下である。芯部と鞘部の芯鞘比は、質量比で芯／鞘が８０／２０〜９９．９／０．１、さらには、９０／１０〜９９．５／０．５とすることが好ましい。鞘部の割合がこれより大きいと、鞘部の厚さを１μｍ以下とすることが困難となる。
【００４１】
また、繊維表面上のどの位置においても電気抵抗値が均一であることが好ましく、このためには芯部と鞘部の距離（鞘部の厚み）を均一とすることが好ましく、具体的には、芯鞘複合繊維の中でも繊維断面、芯部断面ともに円形で、かつ同心円状の芯鞘型複合繊維とすることが好ましい。
【００４２】
さらに、本発明の導電マルチフィラメント糸を構成する単繊維は、上記のような芯部に導電性微粒子を含有する芯鞘型複合繊維であって、沸水処理後の繊維端面の形状において、芯部が存在せず、端面より内側に芯部が存在するものが好ましい。
【００４３】
このような複合繊維とすることで、繊維端面の形状において、導電性微粒子を含有する芯部が存在せず、鞘部のみ感光ドラム等に接触するので、繊維表面に凹凸がなく、感光ドラムへの接触をミクロレベルで均一化することができ、均一な帯電を行うことができる。これにより、鮮明な画像を得ることができ、さらには、印加電圧５Ｖ／ｃｍ程度の低電圧下においても好適な電気抵抗値を示すことが可能である。
【００４４】
このような形状とするためには、芯部ポリマーと鞘部ポリマーに熱水収縮率の異なるポリマーを用い、芯部ポリマーを高収縮性ポリマーとすることが好ましい。これにより、紡糸・延伸・熱処理工程において、熱収縮差に起因する残留ひずみが発生することになる。このため、得られた繊維に、さらに熱処理を行うことにより、その残留ひずみが開放され、芯部が大きく収縮し、繊維端面に芯部が存在しない部分が生じることになると想定できる。
【００４５】
そこで、芯鞘ポリマー成分の組み合わせとしては、芯部ポリマーにポリアミド（例えばナイロン６）、鞘部ポリマーにポリエステル（例えばポリエチレンテレフタレート、ポリ乳酸）を用いることや、芯鞘両部ポリマーにポリアミドを用いること〔例えば、芯部ポリマーにナイロン６、鞘部ポリマーにナイロン１２を用いること、芯部ポリマーに共重合ナイロン（ナイロン６／６６）、鞘部ポリマーにナイロン６を用いること〕が好ましい。
【００４６】
図４を用いて説明する。すなわち、沸水処理後の繊維端面の形状において、芯部１１が存在せず、端面１３より内側に芯部１１が存在することによって、特に帯電効果において効果があり、感光ドラム等の帯電及び除電を均一に行うことができる。これについての詳細な機構は明らかではないが、通常の芯鞘複合繊維であると、芯部と鞘部で帯電性能が異なり、導電性微粒子を含有する芯部が接触する部分と、導電性微粒子を含有しない鞘部が接触する部分では感光ドラム等への帯電及び除電状態が異なるようになり、不均一な帯電及び除電状態となる。一方、本発明の導電糸においては、端面に芯部は存在しないため、鞘部のみが感光ドラム等に接触する。繊維表面においても芯部は鞘部に覆われているため、芯部が外部に出ている部分がなく、感光ドラム等へ接触する部分は全て鞘部となる。これにより、均一帯電が可能となり、鮮明な画像を得ることができる。
【００４７】
本発明の導電マルチフィラメント糸は、単繊維が芯鞘型複合繊維であって、芯のみに導電性微粒子が含有されていて、沸水処理後の繊維端面の形状において芯部が存在せず、端面より内側に芯部が存在するものであればよいが、中でも繊維端面の芯部が存在しない部分１４、すなわち鞘部１２のみの部分が、繊維端面より内側の繊維長手方向に沿って０．１〜５μｍであることが好ましく、より好ましくは０．２〜３μｍ、さらに好ましくは０．３〜２μｍである。繊維端面の芯部が存在しない部分１４の長さが０．１μｍ未満であると、感光ドラム等への芯部の接触が生じることがあり、上記のような均一帯電の効果が得られにくい。一方、５μｍを超えると、導電性能を有しない鞘部部分が多くなり、導電及び除電性能に劣るようになり好ましくない。
【００４８】
ここで、本発明の導電マルチフィラメント糸は沸水処理後の端面の形状を規定するものである。ここでいう沸水処理とは、試験片（長さ１０ｃｍ）を１００℃の熱水に５分間浸漬させることをいう。沸水処理後の端面形状とは、沸水処理後、風乾し、風乾後の試験片の両端面をＳＥＭ（走査型電子顕微鏡）写真により観察するものである。そして、繊維端面の芯部が存在しない部分の長さとは、それぞれの試験片において構成する単糸を取り出し、両端面における芯部が存在しない部分の糸長方向の長さを測定し、試験片２０個（両端面測定して４０個の測定値）の平均値をとるものとする。
なお、このような本発明の導電マルチフィラメント糸の単繊維の沸水処理後の端面形状を示すＳＥＭ写真を図５に示す。
【００４９】
本発明の導電マルチフィラメント糸は、上記の沸水処理（１００℃の熱水に５分間浸漬）後の繊維端面の形状において、端面より内側に芯部が存在するものをいうので、沸水処理により端面より内側に芯部が存在するものであれば、沸水処理前の形状においては、繊維端面に芯部が存在しているものでもよい。また、沸水処理前から端面より内側に芯部が存在するものでも、沸水処理後の端面の形状において端面より内側に芯部が存在していれば、本発明で規定する導電糸である。
なお、本発明の導電マルチフィラメント糸を各種ブラシにして使用する際には、パイルテープとして製織し、起毛した後の熱処理（通常、飽和蒸気で５〜１０分間）により、上記のような端面より内側に芯部が存在する形状が発現することが多い。
【００５０】
そして、導電性微粒子を含有していない鞘部の厚さは、芯部の導電性を低下させない程度の厚さとするため、１μｍ以下であることが好ましく、より好ましくは０．６μｍ以下であり、さらに好ましくは０．４μｍ以下である。
芯部と鞘部の芯鞘比は、質量比で芯／鞘が８０／２０〜９９．９／０．１、さらには、９０／１０〜９９．５／０．５とすることが好ましい。鞘部の割合がこれより大きいと、鞘部の厚さを１μｍ以下とすることが困難となる。
【００５１】
そして、繊維表面上のどの位置においても電気抵抗値が均一であることが好ましく、このためには芯部と鞘部の距離（鞘部の厚み）を均一とすることが好ましく、具体的には、芯鞘複合繊維の中でも繊維断面、芯部断面ともに円形で、かつ同心円状の芯鞘型複合繊維とすることが好ましい。
【００５２】
また、本発明の導電マルチフィラメント糸を構成する単繊維の形状においては、芯鞘複合繊維以外の他の形態の複合繊維としてもよく、導電性微粒子を含有する成分Ａと含有しない成分Ｂとからなり、成分Ａが複数の領域に分割されて繊維表面の長手方向に連続して存在し、成分Ｂが繊維横断面の中心部を含む領域を占めて長手方向に連続して存在している形状のもの〔図６（ａ），（ｂ）に示す〕が挙げられる。
【００５３】
この場合、隣接する分割された成分Ａ間の繊維横断面上の距離Ｌは５μｍ以下であることが好ましい。隣接する分割された成分Ａ間の繊維横断面上の距離Ｌは、より好ましくは４μｍ以下、さらに好ましくは３μｍ以下である。また、成分Ａ中の導電性微粒子の含有量は１８質量％以上が好ましく、より好ましくは２３質量％以上である。
【００５４】
このような複合繊維とすることで、繊維表面部分に導電性微粒子を高濃度に含有する成分が複数存在するので導電性能を十分に高くすることができ、かつその成分間の距離が短いので、繊維表面の電気抵抗値は不均一とならず、画像障害のない良好な画像を得ることができる。また、繊維全体に導電性微粒子を含有するものと比較して導電性微粒子の量が少なくてもよく、コストダウンを図ることができる。
【００５５】
そして、本発明の導電マルチフィラメント糸は、マルチフィラメントの糸長方向の電気抵抗値の対数値のばらつきが標準偏差０．３以下であること、単繊維の繊度が１０ｄｔｅｘ以下であることが好ましい。
【００５６】
まず、マルチフィラメントの糸長方向の電気抵抗値については、前記と同様にして電気抵抗値を測定するが、このとき、マルチフィラメントの糸長方向に５００ポイントで電気抵抗値を測定し、各測定データを対数変換し、ｎ数を５００として標準偏差を算出するものである。
標準偏差が０．３を超えると糸長方向での電気抵抗値のばらつきが大きくなり、品質の安定した接触帯電ブラシ等を作成しにくくなる。
【００５７】
また、マルチフィラメントを構成する単繊維の繊度は１０ｄｔｅｘ以下であることが好ましく、さらに８ｄｔｅｘ以下であることが好ましく、５ｄｔｅｘ以下であることがより好ましい。すなわち、単繊維繊度が小さいほど感光ドラム等との接触状態が密で均一となり、これにより帯電等をより均一に行うことができ、安定かつ良好な静電潜像が得られる。単糸繊度が１０ｄｔｅｘを超えると、この効果が得られにくくなり、鮮明な画像が得られにくくなったり、複写回数が多くなるにつれて複写物に筋状の汚れが生じやすくなる。
【００５８】
本発明の導電マルチフィラメント糸は、温湿度が２０℃、２０％ＲＨの雰囲気中での電気抵抗値が１０４〜１０１１Ω／ｃｍであることが好ましい。この範囲の電気抵抗値とすることで、電子写真装置に用いられる各種ブラシにより適した繊維とすることができる。特に温湿度が２０℃、２０％ＲＨの雰囲気中での電気抵抗値が１０７〜１０１０Ω／ｃｍである場合は、接触帯電ブラシに適した繊維とすることができる。ここで接触帯電ブラシの場合は、特に電気抵抗値が１０１１Ω／ｃｍを超えると、感光帯ドラムの表面の均一な帯電を得ることが困難となり、一方、１０４Ω／ｃｍ未満の低抵抗値の場合は感光帯層にピンホール等の欠陥があった時、大電流が流入して帯電不良が発生しやすい。
【００５９】
上記した特徴を有する導電マルチフィラメント糸は、以下のような製造方法で得ることができる。すなわち、導電性微粒子を含有する熱可塑性ポリマーを用いて複合溶融紡糸し、未延伸マルチフィラメント糸を得た後、（１）未延伸マルチフィラメント糸に温度５０〜２００℃で０．０２秒以上の加熱条件下において、１．０ｇ／ｄｔｅｘ以下の延伸張力で熱延伸処理を施し、（２）次いで、温度７０〜２００℃下において、０．５ｇ／ｄｔｅｘ以下の張力で０．５秒以上の弛緩熱処理を行う。
【００６０】
まず、従来公知の方法で、上記のようなカーボンブラック等の導電性微粒子又は導電性微粒子を含むマスターチップと熱可塑性ポリマーを、例えばエクストルーダーで混練・溶融し、紡糸口金より押し出し、溶融紡糸を行う。そして、実質的に延伸を施さず、未延伸マルチフィラメント糸を得る。
【００６１】
このとき、導電性微粒子と熱可塑性ポリマーとの混練・溶融方法としては、導電性微粒子を例えば、二軸エクストルーダー等を用いて直接混練することもできるが、一旦導電性微粒子を高濃度に含有したマスターチップを作製してから混練するほうが、より均一な混練ができるため好ましい。
【００６２】
溶融紡糸の方法は特に限定するものではなく、常法によって行うことができる。紡糸温度は用いる樹脂の融点Ｔｍに対して、Ｔｍ＋１０〜Ｔｍ＋８０℃の範囲とすることが好ましい。紡糸温度が高ぎると熱可塑性ポリマーが熱分解を起こし、円滑な紡糸が困難になるとともに得られるフィラメントの物性が劣ったものとなる。また紡糸温度が低すぎると未溶解物等が残るために均一な混練ができなくなるため好ましくない。
【００６３】
紡出されたフィラメントは、０〜１００℃、好ましくは１５〜４０℃の冷却風により冷却される。冷却温度をあまり低くすると温度管理及び作業性等に困難をきたし、高すぎると冷却不足となり最終的に得られるフィラメントの糸質性能が劣ったものとなる。次いで、冷却固化したフィラメントは、実質的に延伸されることなく、５００〜１５００ｍ／分で一旦巻き取られる。
【００６４】
次に、未延伸マルチフィラメント糸に、上記（１）の条件で熱延伸を施す。
特開２０００−１６０４２７号公報に記載されているように、例えば導電性セルロース系繊維中の導電性カーボン粒子の添加率を０質量％から順次増加した場合、ある増加率近辺でセルロース系繊維の導電性が急激に向上（比抵抗値が急激に低下する）するという現象が生じる。これは特定濃度付近に達すると、導電性カーボン粒子の分布、連鎖の状態が良好となり、これが導電性に大きく影響するためと考えられる。この例は導電性カーボン粒子の濃度と比抵抗値の関係だが、本発明者等は、延伸・弛緩熱処理条件によっても導電性微粒子の分布、連鎖の状態が非常に大きく影響され、これにより、マルチフィラメントの導電性能、各単繊維間の電気抵抗値のバラツキが影響を受けることを見いだした。
【００６５】
すなわち、各単繊維において導電性微粒子が密に、かつ均一に連鎖している状態であると、各単繊維間での電気抵抗値のバラツキがなく、マルチフィラメントの導電性が非常に向上すると推測される。
【００６６】
通常、未延伸糸において一旦均一に分布、連鎖していた導電性微粒子が、延伸時においては延伸張力により導電性微粒子の連鎖状態が流動的になる。このとき、短時間の熱延伸処理による熱量不足が生じたり、延伸張力が高く、均一な延伸が行われないと、導電性微粒子の連鎖状態が不均一となる。すなわち、マルチフィラメントを構成する単繊維間で延伸の程度にバラツキが生じることで、マルチフィラメントを構成する各単繊維ごとに導電性微粒子の連鎖状態が異なるようになり、各単繊維の電気抵抗値がそれぞれ異なるものとなる。
そこで、本発明においては、各単繊維の電気抵抗値が等しくなるような、かつ、熱水処理前後のマルチフィラメント糸の電気抵抗値の対数値の変化率が３０％以下となるような、導電性微粒子の連鎖状態となるように、特定の熱延伸及び弛緩熱処理を行う。
【００６７】
まず、温度５０〜２００℃で、時間が０．０２秒以上であり、かつ延伸張力が１．０ｇ／ｄｔｅｘ以下となるように熱延伸を行うことが必要である。延伸時の熱処理時間を０．０２秒以上とすることにより、各単繊維が等しく延伸されるように十分な熱量を与えることができる。また延伸張力を１．０ｇ／ｄｔｅｘ以下とすることにより各単繊維がゆっくりと均一に延伸される。延伸時の熱処理時間は、０．０２秒以上が必要であるが、より好ましくは０．０５秒以上、好適には０．０７秒以上である。延伸張力は１．０ｇ／ｄｔｅｘ以下とすることが必要であるが、より好ましくは０．８ｇ／ｄｔｅｘ以下であり、好適には０．６ｇ／ｄｔｅｘ以下である。
延伸速度は特に限定されるものではないが、熱処理時間を０．０２秒以上とするために、５００ｍ／分以下とすることが好ましく、さらに好ましくは２００ｍ／分以下、より好ましくは１００ｍ／分以下である。ただし、生産性を考慮して５０ｍ／分以上とすることが好ましい。
なお、ここで延伸張力とは、延伸時にかかる張力を最終繊度（例えば実施例１では３３０ｄｔｅｘ）で除した値をいう。
【００６８】
延伸温度については、通常、延伸はローラ間で行われ、加熱ローラ間で延伸を行う場合はローラ温度を５０〜２００℃とし、ローラ間にヒーターを設けて延伸する場合（図３の場合）はヒーターの温度５０〜２００℃とするものとする。だたし、これらの場合において、予備加熱を行う場合は、１００℃未満の温度で予備加熱することが好ましく、その後、加熱延伸ローラ又はヒーター温度を１００〜２００℃、さらに好ましくは１２０〜１７０℃として延伸することが好ましい。
なお、上記の熱処理時間とは、延伸時に上記の温度範囲の加熱ゾーンを通過する時間の合計をいう。つまり、予備加熱を行う場合は予備加熱ゾーンも含めた通過時間とする。
延伸時の温度が５０℃未満であったり、時間が０．０２秒未満であると、十分な熱量で延伸を行うことができず、均一な延伸が困難となる。一方、延伸時の温度が２００℃を超えると、未延伸マルチフィラメント糸が溶融し、ローラ巻き付き等が生じる。
【００６９】
なお、熱延伸処理の際において、延伸倍率は任意であってよいが、実用的な強度及び伸度を導電マルチフィラメント糸に与えるためには、延伸倍率を最大延伸倍率（未延伸マルチフィラメント糸が延伸により切断する倍率のこと）の５０〜８０％とするのが好ましい。延伸倍率を最大延伸倍率の５０％未満にすると、伸度が残りすぎるため、実用的な強伸度を有する導電マルチフィラメント糸を得られにくくなるという傾向が生じる。延伸倍率が最大延伸倍率の８０％を超えると、糸長方向に均一な繊度の導電マルチフィラメント糸が得られにくくなる恐れがある。
【００７０】
熱延伸処理は、具体的には図３に示したように行われる。なお、図３は本発明の導電マルチフィラメント糸の製造方法の一実施態様を示す概略工程図である。まず、未延伸マルチフィラメント糸１を案内ローラ２を通して、引張ローラ５に引き取る。そして、案内ローラ２の下方に設けられた箱型ヒータ４によって、熱が与えられる。箱型ヒータ４の温度は５０〜２００℃であり、熱が与えられる時間は０．０２秒以上である。延伸は案内ローラ２と引張ローラ５間で施される。また、箱型ヒータ４に代えて、複数の加熱ローラを用いて、加熱ローラ間で熱延伸処理を施してもよい。この場合も、温度は５０〜２００℃とし、熱が与えられる時間は０．０２秒以上である。延伸時に未延伸マルチフィラメント糸に負荷される張力（延伸張力）を１．０ｇ／ｄｔｅｘ以下とする。
【００７１】
次に、熱延伸の後又は延伸後連続して、前記（２）の条件下で弛緩熱処理を行うことが必要である。この弛緩熱処理工程では、先の熱延伸工程において均一に配列されているが、密な連鎖状態が緩和された状態になっている導電性微粒子を、特定の低張力下、特定の温度、時間で弛緩熱処理することにより、単繊維を収縮させて、再度、密な連鎖状態にするものである。これにより、導電性を向上させるとともに、単繊維間の電気抵抗値のばらつきもより減少させることができる。そして、熱水処理前後のマルチフィラメント糸の電気抵抗値の対数値の変化率が３０％以下となるような熱安定性も得ることができる。
【００７２】
通常、延伸後の熱処理はローラ間で緊張状態で行っているため、繊維の熱収縮率は低下するが、上記したような、導電性微粒子同士を再度密に連鎖させる効果は非常に乏しい。
【００７３】
そこで、本発明においては、０．５ｇ／ｄｔｅｘ以下の張力で０．５秒以上弛緩熱処理を行うことが必要である。熱処理時の張力が０．５ｇ／ｄｔｅｘを超える場合、糸条を緊張熱処理することになり繊維の熱収縮率は低下するが、導電性微粒子を再度、密な連鎖状態にすることができない。熱処理時の張力は、０．５ｇ／ｄｔｅｘ以下が必要であり、好ましくは０．２ｇ／ｄｔｅｘ以下、さらに好ましくは０．１ｇ／ｄｔｅｘ以下である。
【００７４】
また、弛緩熱処理時間が０．５秒未満の場合は、繊維が十分に熱収縮することができないため、導電性微粒子を再度、密な連鎖状態とする効果が乏しくなり、単繊維間の電気抵抗値のばらつきを減少させる効果も小さくなる。また、熱安定性も付与することができない。
弛緩熱処理時間は０．５秒以上が必要であり、好ましくは１秒以上、さらに好ましくは２秒以上である。
【００７５】
弛緩熱処理温度は７０〜２００℃とし、好ましくは１００〜１９０℃、さらに好ましくは１４０〜１８０℃とする。弛緩熱処理温度が７０℃未満であると、繊維が十分に熱収縮することができないため、弛緩熱処理が不十分となり、上記したような効果を奏することができない。一方、弛緩熱処理温度が２００℃を超えると、熱融着を生じる場合があり好ましくない。
【００７６】
このような弛緩熱処理は図３に示した熱処理装置６（サドル型ヒータ８及び加熱ローラ９を有する装置）を用いて行えばよい。熱処理装置６を通過したマルチフィラメント糸は、トラベラー７で巻き取られ、導電マルチフィラメント糸が得られる。
【００７７】
【実施例】
次に、本発明を実施例により具体的に説明する。
実施例中の導電マルチフィラメント糸の熱水収縮率、電気抵抗値、電気抵抗値の対数値の変化率、電気抵抗値の糸長方向のばらつき、単繊維の電気抵抗値の対数値の標準偏差は前記の方法で測定したものである。
また、画像評価は次のように行ったものである。得られた繊維をパイル密度を１０００本／２．５４ｃｍ、パイル長７ｍｍ、生地幅１５ｍｍのパイルテープとして製織した後、直径６ｍｍの円筒面に螺旋状に巻き付けてブラシを作成した。その後、飽和蒸気で５分間起毛の熱処理をした。このブラシを２５℃、２０％ＲＨの雰囲気中に１時間放置後、８０℃、６０％ＲＨの雰囲気中に３０分放置する。これを１処理として５回繰り返す。この処理を１回行ったもの、２回行ったもの、３回行ったもの、４回行ったもの、５回行ったもの、各々のブラシを帯電ブラシとしてレーザープリンターに装着して、それぞれ１０００枚の複写を行い、その画像の鮮明さを５を最も優れているものとして５段階で評価した。
繊維表面の凹凸は次のようにして測定、評価した。得られた導電糸の表面をＳＥＭ（走査型電子顕微鏡）写真により撮影し、その表面状態の平滑性を目視にて次の３段階で評価した。
○：平滑　　△：やや平滑　　×：凹凸があり平滑ではない
さらに、印加電圧５Ｖ／ｃｍ時の電気抵抗値の測定は、次のように行った。本発明の導電マルチフィラメント糸を長さ方向に沿って、１００ｍ毎に長さ１０ｃｍの試験片を２０個採取する。この１０ｃｍの試験片の間（両端間）に５０Ｖの電圧をかけて、測定環境２０℃、２０％ＲＨの条件下、東亜電波工業社製の抵抗値測定機「ＳＭ−１０Ｅ」を使用して、印加電圧５Ｖ／ｃｍ時の電気抵抗値（Ω／ｃｍ）を測定する。なお、試料片２０個の平均値とする。
【００７８】
実施例１
相対粘度３．５０（９６％硫酸を溶媒として，濃度１ｇ／ｄｌ，温度２５℃で測定）のナイロン６チップを芯成分として、また相対粘度２．５０（９６％硫酸を溶媒として，濃度１ｇ／ｄｌ，温度２５℃で測定）のナイロン６チップにカーボンブラック含有量が２３質量％となるようにマスターチップ（カーホ゛ンフ゛ラック３５質量％含有するナイロン６（相対粘度１．９５）チッフ゜）をブレンドしたものを鞘成分として、それぞれエクストルーダー型溶融押出機に供給し、紡糸温度２８０℃で溶融し、芯鞘複合比５／５（質量比）として、孔径０．３５ｍｍの紡糸孔を４８個有する紡糸口金より吐出させて、捲取速度６００ｍ／分で未延伸糸を巻取った。
次いで得られた未延伸糸を図３に示した熱延伸・弛緩熱処理機に供給し、表１の熱延伸・弛緩熱処理条件となるように、１５０℃のホットプレートを介して、最大延伸倍率の６０％で延伸し、次いで１７０℃のサドルヒーターにて弛緩熱処理を行い３３０ｄｔｅｘ／４８ｆのナイロン導電糸を得た。
【００７９】
実施例２〜８、比較例１〜４
カーボンブラックの添加量、芯鞘比、熱延伸・弛緩熱処理条件を表１に示すように変更し、実施例５〜８のみ孔径０．２０ｍｍの紡糸孔を９６個有する紡糸口金を用いた以外は、実施例１と同様にして、紡糸・延伸・弛緩熱処理を行って導電糸を得、ブラシを作成した。
【００８０】
実施例１〜８、比較例１〜４で得られた導電糸及びブラシの特性値及び画像評価の結果を表１に示す。
【００８１】
【表１】
2004011047.tif 000003
【００８２】
表１から明らかなように、実施例１〜８で得られた導電糸は、単繊維間の電気抵抗値の対数値の標準偏差も１．０以下であり、また熱水処理前後の電気抵抗値の対数値の変化率が小さく、熱水収縮率も小さいものであったので、長期間の使用においても安定した電気抵抗値を示し、これらの導電糸からなるブラシは、温湿度変化が大きい条件下で長期間使用しても画像が良好であった。
一方、比較例１〜４の繊維は、熱延伸条件及び弛緩熱処理条件が最適でなかったため、単繊維間の電気抵抗値の対数値の標準偏差も１．０を超え、また熱水処理前後の電気抵抗値の対数値の変化率が大きく、熱水収縮率も大きいものであったので、温湿度変化を受けるうちに電気抵抗値が低下するものとなり、これらの繊維からなるブラシは画像評価に劣るものであった。
【００８３】
実施例９〜１１
芯成分として、相対粘度２．５０（９６％硫酸を溶媒として，濃度１ｇ／ｄｌ，温度２５℃で測定）のナイロン６チップにカーボンブラック含有量が３０質量％となるようにマスターチップ（カーホ゛ンフ゛ラック３５質量％含有するナイロン６（相対粘度１．９５）チッフ゜）をブレンドしたものを用い、鞘成分には相対粘度２．５０（９６％硫酸を溶媒として，濃度１ｇ／ｄｌ，温度２５℃で測定）のナイロン６チップを用いて、表１に示した芯部と鞘部の質量比にて、エクストルーダー型溶融押出機に供給し、紡糸温度２５５℃で溶融し、孔径０．３５ｍｍの紡糸孔を４８個有する特開平１０−３３１０２５号記載の複合紡糸口金より吐出させて、捲取速度６００ｍ／分で未延伸糸を巻取った。次いで得られた未延伸糸を図１に示した熱延伸・弛緩熱処理機に供給し、表１の熱延伸・弛緩熱処理条件となるように、１５０℃のホットプレートを介して、最大延伸倍率の６０％で延伸し、次いで１７０℃のサドルヒーターにて弛緩熱処理を行い３３０ｄｔｅｘ／４８ｆのナイロン導電糸を得た。
【００８４】
【表２】
2004011047.tif 000004
【００８５】
表２から明らかなように、実施例９〜１１で得られた導電糸は、単繊維間の電気抵抗値の対数値の標準偏差が１．０以下であり、また熱水処理前後の電気抵抗値の対数値の変化率が小さく、熱水収縮率も小さいものであったので、長期間の使用においても安定した電気抵抗値を示し、これらの導電糸からなるブラシは、温湿度変化が大きい条件下で長期間使用しても画像が良好であった。また、繊維表面に導電性粒子が存在しないため、繊維表面に凹凸がなく、感光ドラムとの接触をミクロレベルで均一化することができ、鮮明な画像を得ることができた。そして、印加電圧５Ｖ／ｃｍ程度の低電圧下においても好適な電気抵抗値を示した。
【００８６】
実施例１２
芯成分として、相対粘度２．５０（９６質量％硫酸を溶媒として、濃度１ｇ／ｄｌ、温度２５℃で測定）のナイロン６チップにカーボンブラック濃度が３０質量％となるようにマスターチップ〔カーボンブラック３５質量％を含有するナイロン６（相対粘度１．９５）チップ〕をブレンドしたものを用い、鞘成分には相対粘度１．３４〔フェノール／テトラクロロエタン＝１／１（質量比）混合溶液に濃度０．５ｇ／ｄｌ、温度２０℃で測定〕のポリエチレンテレフタレート（ＰＥＴ）を用いた。
これらを芯部／鞘部の質量比９５／５にて、エクストルーダー型溶融押出機に供給し、紡糸温度２９５℃で溶融し、孔径０．３５ｍｍの紡糸孔を４８個有する特開平１０−３３１０２５号記載の複合紡糸口金より吐出させて、捲取速度１０００ｍ／分で未延伸糸を巻取った。次いで得られた未延伸糸を延伸機に供給し、表面温度３０℃のローラと１５０℃のホットプレートを介して、最大延伸倍率の６０％（延伸倍率２．４倍）で延伸後、１７０℃のサドル型ヒーターにて弛緩熱処理を行い、２２０ｄｔｅｘ／４８ｆのナイロン導電糸を得た。
次に、得られた導電糸をパイル密度を１０００本／２．５４ｃｍ、パイル長７ｍｍ、生地幅１５ｍｍのパイルテープとして製織した後、直径６ｍｍの円筒面に螺旋状に巻き付けてブラシを作成した。その後、飽和蒸気で５分間起毛の熱処理をした。
【００８７】
実施例１３、比較例５〜６
芯部及び鞘部のポリマー種を表３に示すように変更した以外は、実施例１２と同様にして、紡糸・延伸・弛緩熱処理を行い、導電糸を得た。なお、表中、芯部に用いた共重合ナイロン６／６６は、ナイロン６成分にナイロン６６成分を１５モル％共重合した相対粘度２．９０の共重合ナイロン６／６６チップにカーボンブラック濃度が３０質量％となるようにマスターチップをブレンドしたものを用い、ＰＢＴは相対粘度１．３４〔フェノール／テトラクロロエタン＝１／１（質量比）混合溶液に濃度０．５ｇ／ｄｌ、温度２０℃で測定〕のポリブチレンテレフタレートにカーボンブラック濃度が３０質量％となるようにマスターチップをブレンドしたものを用い、鞘部のポリマーは芯部に用いられているポリマー（ナイロン６又共重合ナイロン６／６６又はＰＥＴ）でカーボンブラックを添加していないものを示す。
【００８８】
実施例１２〜１３、比較例５〜６で得られた導電糸の物性値及びブラシの特性値及び画像評価の結果を表３に示す。
【００８９】
【表３】
2004011047.tif 000005
【００９０】
表３から明らかなように、実施例１２〜１３で得られた導電糸は、単繊維間の電気抵抗値の対数値の標準偏差が１．０以下であり、また熱水処理前後の電気抵抗値の対数値の変化率が小さく、熱水収縮率も小さいものであったので、長期間の使用においても安定した電気抵抗値を示し、これらの導電糸からなるブラシは、温湿度変化が大きい条件下で長期間使用しても画像が良好であった。また、繊維端面の形状において、芯部が存在せず、端面より内側に芯部が存在しており、さらに繊維表面に凹凸がないため、感光ドラムとの接触をミクロレベルで均一化することができ、鮮明な画像を得ることができた。そして、印加電圧５Ｖ／ｃｍ程度の低電圧下においても好適な電気抵抗値を示した。
一方、比較例５〜６の繊維は、熱延伸条件及び弛緩熱処理条件が最適でなかったため、単繊維間の電気抵抗値の対数値の標準偏差も１．０を超え、また、熱水処理前後の電気抵抗値の対数値の変化率が大きく、熱水収縮率も大きいものであったので、温湿度変化を受けるうちに電気抵抗値が低下するものとなり、さらには端面に芯部が存在することにより、これらの繊維からなるブラシは画像評価に劣るものであった。
【００９１】
【発明の効果】
本発明の導電マルチフィラメント糸は、温湿度変化を繰り返し受けても安定した電気抵抗値を示し、かつ、マルチフィラメント糸を構成する各単繊維の電気抵抗値のばらつきも少ないので、接触帯電用等のブラシとして用いると、安定、かつ良好な画像を得ることが可能である。そして、各種電子写真装置用ブラシに好適に使用することができる。
本発明の導電マルチフィラメント糸の製造方法によれば、上記のような導電マルチフィラメント糸を効率よく生産することが可能である。
【図面の簡単な説明】
【図１】一般的なポリエチレンテレフタレート導電糸をブラシとして使用したときの時間と電気抵抗値の関係を示すグラフである。
【図２】一般的なナイロン６導電糸をブラシとして使用したときの時間と電気抵抗値の関係を示すグラフである。
【図３】本発明の導電マルチフィラメント糸の製造方法の一実施態様を示す概略工程図である。
【図４】本発明の導電マルチフィラメント糸を構成する単繊維の沸水処理後の端面形状の一実施態様を示す模式図である。
【図５】本発明の導電マルチフィラメント糸を構成する単繊維の沸水処理後の端面形状の一実施態様を示すＳＥＭ写真である。
【図６】本発明の導電マルチフィラメント糸を構成する単繊維の一実施態様を示す断面図である。
【図１】
2004011047.tif 000006
【図２】
2004011047.tif 000007
【図３】
2004011047.tif 000008
【図４】
2004011047.tif 000009
【図５】
2004011047.tif 000010
【図６】
2004011047.tif 000011